"-式Iの1種類以上の化合物と、-式IIおよびIIIの化合物群より選択される1種類以上の化合物と、-任意成分として、式IVおよびVの群より選択される1種類以上の化合物と、-任意成分として、1種類以上のキラル化合物とを含むことを特徴とする液晶媒体。式中、R1は、1~7個のC原子のアルキルまたはアルコキシ、または、2~7個のC原子のアルケニル、アルケニルオキシまたはアルコキシアルキルであり、L11およびL12は、それぞれ互いに独立に、HまたはFであり、X1はCNまたはNCSである。式中、R21、R22、R31およびR32は、それぞれ互いに独立に、1~7個のC原子のアルキルまたはアルコキシ、または、2~7個のC原子のアルケニル、アルケニルオキシまたはアルコキシアルキルであり、mおよびnは、それぞれ互いに独立に、0または1である。式中、R41、R42、R51およびR52は、それぞれ互いに独立に、上式IIにおいてR21に与えられる意味を有し、Z41~Z52は、それぞれ互いに独立に、および、Z41および/またはZ51が2回存在する場合は、これらもそれぞれ互いに独立に、-CH2CH2-、-COO-、trans-CH=CH-、trans-CF=CF-、-CH2O-、-CF2O-、-C≡C-または単結合であり、pおよびqは、それぞれ互いに独立に、0、1または2である。前記媒体における式Iの化合物の総濃度が、1以上~35以下の範囲であることを特徴とする請求項1に記載の液晶媒体。式I-1~I-3の化合物群より選択される1種類以上の化合物を含むことを特徴とする請求項1または2に記載の液晶媒体。式中、パラメータR1およびX1は、式Iについて請求項1において与えられるそれぞれの意味を有する。式I-2の1種類以上の化合物を含むことを特徴とする請求項3に記載の液晶媒体。式II-1およびII-2の化合物群より選択される1種類以上の化合物を含むことを特徴とする請求項1~4のいずれか一項に記載の液晶媒体。式中、パラメータR21およびR22は、請求項1において式IIについて与えられるそれぞれの意味を有する。式III-1およびIII-2の化合物群より選択される1種類以上の化合物を含むことを特徴とする請求項1~5のいずれか一項に記載の液晶媒体。式中、パラメータR31およびR32は、請求項1において式IIIについて与えられるそれぞれの意味を有する。請求項1において与えられる通りの式IVおよび/または式Vの1種類以上の化合物を含むことを特徴とする請求項1~6のいずれか一項に記載の液晶媒体。式IVの1種類以上の化合物を含むことを特徴とする請求項7に記載の液晶媒体。請求項1~8のいずれか一項に記載の液晶媒体を含むことを特徴とする液晶装置。2周波数アドレスによりアドレス可能であることを特徴とする請求項9に記載の液晶装置。高速スイッチ光学装置として例えば、シャッターとして動作可能であることを特徴とする請求項9または10に記載の液晶装置。請求項10または11に記載の液晶装置における請求項1~8のいずれか一項に記載の液晶媒体の使用。式Iの1種類以上の化合物、式IIおよび/またはIIIの1種類以上の化合物、および、任意成分として式IVおよび/またはVの1種類以上の化合物全て請求項1において与えられる通りを混合することを特徴とする請求項1~8のいずれか一項に記載の液晶媒体を調製する方法。請求項10または11に記載の1個以上の液晶装置を含む電気光学的ディスプレイ。請求項10または11に記載の装置を使用して3D情報を表示する方法。よって、電気光学的装置において速い応答時間に至る広いネマチック相範囲、適切な光学異方性Δn、適切に高い値のΔεおよびε⊥および適切な緩和周波数、および、最後に重要なものとして、良好な信頼性などの実用的用途に適切な向上された特性を備える液晶媒体に対する多大な要求がある。驚くべきことに、適切な相範囲、適切に高い値のΔε、ε⊥、適切な緩和周波数、および適切なΔnを備え、先行技術からの材料の欠点を示さないか、または、少なくとも格別により低い程度にしか欠点を示さない液晶媒体を実現できることが見出された。本出願によるこれらの向上された液晶媒体は、少なくとも、-1種類、2種類または3種類以上の式Iの化合物と、-式IIおよびIIIの化合物群より選択される1種類以上の化合物、好ましくは、それらのそれぞれの1種類以上の化合物と、-任意成分として、式IVおよびVの群より選択される1種類または2種類以上の化合物、好ましくは、これらの式の少なくとも一方の1種類以上の化合物とを含む。式中、R1は、1~7個のC原子のアルキルまたはアルコキシ、または、2~7個のC原子のアルケニル、アルケニルオキシまたはアルコキシアルキルであり、L11およびL12は、それぞれ互いに独立に、HまたはFであり、好ましくは、L11はFであり、L12はHまたはFであり、より好ましくは、L12はHであり、X1はCNまたはNCS、好ましくは、CNである。式中、R21、R22、R31およびR32は、それぞれ互いに独立に、1~7個のC原子のアルキルまたはアルコキシ、または、2~7個のC原子のアルケニル、アルケニルオキシまたはアルコキシアルキルであり、好ましくは、R21およびR31は、それぞれ互いに独立に、アルキルまたはアルケニルであり、およびR22およびR32は、それぞれ互いに独立に、アルキルまたはアルコキシであり、mおよびnは、それぞれ互いに独立に、0または1である。式中、R41~R52は、それぞれ互いに独立に、上式IIにおいてR2に与えられる意味を有し、好ましくは、R41がアルキルでR42がアルキルまたはアルコキシであるか、または、R41がアルケニルでR42がアルキルであり、好ましくは、R51がアルキルでR52がアルキルまたはアルケニルであるか、または、R51がアルケニルでR52がアルキルまたはアルケニル、好ましくはアルキルであり、Z41~Z52は、それぞれ互いに独立に、および、Z41および/またはZ51が2回存在する場合は、これらもそれぞれ互いに独立に、-CH2CH2-、-COO-、trans-CH=CH-、trans-CF=CF-、-CH2O-、-CF2O-、-C≡C-または単結合であり、好ましくは、Z41およびZ42の少なくとも一方およびZ51およびZ52の少なくとも一方は、それぞれ単結合であり、pおよびqは、それぞれ互いに独立に、0、1または2であり、pは、好ましくは、0または1である。本発明の好ましい実施形態において、本出願による液晶媒体は、そのサブ式I-1~I-3の化合物群より選択され、好ましくは式I-2およびI-3より選択され、最も好ましくは式I-2の1種類以上の式Iの化合物を含む。式中、R1およびX1は上式Iにおいて与えられるそれぞれの意味を有し、R1は、好ましくは、n-アルキルであり、X1は、好ましくは、CNである。本発明の更に好ましい実施形態において、本発明による媒体は、そのサブ式II-1およびII-2の群より選択される式IIの1種類以上の化合物および/または、そのサブ式III-1およびIII-2の群より選択される式IIIの1種類以上の化合物を含む。式中、パラメータは、それぞれ上で式IIおよび式IIIにおいて与えられるそれぞれの意味を有し、R21およびR31は、好ましくは互いに独立に、n-アルキルであり、R22は、好ましくは、n-アルキルまたはアルコキシであり、R32は、好ましくは、アルコキシである。本発明の好ましい実施形態において、本発明による媒体は、式II-1の化合物、好ましくはR21がn-アルキルであり、R22がアルコキシである式II-1の化合物の1種類以上と、式II-2の化合物、好ましくはR21がn-アルキルであり、R22がn-アルキルまたはアルコキシ、最も好ましくはn-アルキルである式II-2の化合物の1種類以上とを含む。本発明の更に好ましい実施形態において、本発明による媒体は、式III-1の化合物、好ましくはR31がn-アルキルであり、R32がアルコキシである式III-1の化合物の1種類以上と、式III-2の化合物、好ましくは、R31がn-アルキルであり、R32がアルコキシである式III-2の化合物の1種類以上とを含む。本発明の更により好ましい実施形態において、本発明による媒体は、式II-1の化合物、好ましくはR21がn-アルキルであり、R22がアルコキシである式II-1の化合物の1種類以上と、式II-2の化合物、好ましくはR21がn-アルキルであり、R22がn-アルキルまたはアルコキシ、最も好ましくは、n-アルキルである式II-2の化合物の1種類以上と、式III-2の化合物、好ましくはR31がn-アルキルであり、R32がアルコキシである式III-2の化合物の1種類以上とを含む。好ましくは、本発明による媒体は、式IVの化合物、好ましくは、そのサブ式IV-1~IV-9の化合物群より選択され、より好ましくは、式IV-1~IV-4の化合物群より選択され、最も好ましくは、式IV-1およびIV-3の化合物群より選択される式IVの1種類以上の化合物を含む。式中、R41およびR42は、一般的には、上式IVにおいて与えられるそれぞれの意味を有し、特に、式IV-1およびIV-5において、R41は、好ましくは、アルキルまたはアルケニル、好ましくは、n-アルキルまたは1-E-アルケニルであり、R42は、好ましくは、アルキル、アルコキシまたはアルケニル、好ましくは、n-アルキルまたはアルコキシである。好ましくは、媒体は、式IV-1およびIV-3の化合物群より選択される1種類以上の化合物、最も好ましくは、それぞれ式IV-1およびIV-3の1種類以上の化合物を含む。式IV-1の好ましい化合物は、式CC-n-m、CC-n-Om、CC-n-VおよびCC-n-Vmの化合物、より好ましくは、式CC-n-O1、CC-3-VおよびCC-3-V1の化合物である。式IV-3の好ましい化合物は、式CP-n-m、CP-n-Om、CP-V-nおよびCP-nV-mの化合物、より好ましくは、式CP-n-mおよびCP-n-Omの化合物である。これらの略号頭文字の定義は表A~Cにおいて説明されており、下表Dにおいて図示されている。好ましい実施形態において、本発明による液晶媒体は、そのサブ式V-1~V-4の化合物群より選択される式Vの1種類以上の化合物を含む。式中、R51およびR52は上式Vにおいて与えられるそれぞれの意味を有し、R51は、好ましくはアルキル、より好ましくはn-アルキルであり、式V-1において、R52は、好ましくはアルケニル、好ましくは3-アルケニル、最も好ましくは-CH22-CH=CH-CH3であり、式V-3において、R52は、好ましくはアルキルまたはアルケニル、好ましくはn-アルキルまたは3-アルケニル、最も好ましくは-CH22-CH=CH-CH3であり、式V-3~V-4において、R52は、好ましくはアルキルであり、式V-4において、F0/1は、好ましくはFである。式V-1の好ましい化合物は、式PP-n-2VおよびPP-n-2Vmの化合物、より好ましくは、式PP-1-2V1の化合物である。式V-2の好ましい化合物は式PTP-n-Omの化合物であり、特に、PTP-1-O2、PTP-2-O1およびPTP-3-O1が好ましい。式V-3の好ましい化合物は、式PGP-n-m、PGP-n-2VおよびPGP-n-2Vm、より好ましくは、式PGP-2-m、PGP-3-mおよびPGP-n-2Vの化合物である。式V-4の好ましい化合物は式PPTUI-n-mの化合物であり、特に、PPTUI-3-2、PPTUI-3-3、PPTUI-3-4およびPPTUI-4-4が好ましい。また、これらの略号頭文字の定義も表A~Cにおいて説明されており、下表Dにおいて図示されている。好ましくは、本発明による液晶媒体は、式I~V、より好ましくは、式I~IVの化合物群より選択される化合物を含み、より好ましくは大部分がこれらより成り、より好ましくは本質的にこれらより成り、最も好ましくは完全にこれらより成る。他に明らかに定義しない限り、本出願において含むは、組成物の含有物に関して、言及する項目、例えば、媒体または成分が、当該の成分1種類または成分複数種類または化合物1種類または化合物複数種類を、好ましくは10以上、最も好ましくは20以上の総濃度で含有することを意味する。他に明らかに定義しない限り、本出願において、用語大部分が成るは、言及する項目が、55以上、好ましくは60以上、最も好ましくは70以上の当該の成分1種類または成分複数種類または化合物1種類または化合物複数種類を含有することを意味する。他に明らかに定義しない限り、本出願において、用語本質的に成るは、言及する項目が、80以上、好ましくは90以上、最も好ましくは95以上の当該の成分1種類または成分複数種類または化合物1種類または化合物複数種類を含有することを意味する。他に明らかに定義しない限り、本出願において、用語完全に成るは、言及する項目が、98以上、好ましくは99以上、最も好ましくは100.0の当該の成分1種類または成分複数種類または化合物1種類または化合物複数種類を含有することを意味する。また、本発明による媒体において、明らかには上述されていない他のメソゲン化合物も任意成分として有益に使用できる。その様な化合物は当業の専門家に既知である。本発明による液晶媒体は、好ましくは85°C以上、より好ましくは90°C以上、より好ましくは95°C以上、最も好ましくは100°C以上の透明点を有する。本発明による液晶媒体のΔnの値は、589nmNaDおよび20°Cにおいて、好ましくは0.100以上~0.350以下の範囲内、より好ましくは0.120以上~0.250以下の範囲内、最も好ましくは0.125以上~0.220以下の範囲内である。本発明による液晶媒体のΔεの値は、1kHzおよび20°Cにおいて、好ましくは1.0以上、好ましくは2.0以上、より好ましくは2.5以上、最も好ましくは3.0以上であり、一方、好ましくは10以下、より好ましくは7以下、より好ましくは、2.0以上~5.0以下の範囲内、最も好ましくは2.5~4.5の範囲内である。本発明による液晶媒体のε⊥の値は、1kHzおよび20°Cにおいて、好ましくは4.0以上、好ましくは5.0以上、より好ましくは6.0以上、最も好ましくは7.0以上であり、一方、好ましくは10以下、より好ましくは9.0以下、より好ましくは、5.0以上~8.0以下の範囲内、最も好ましくは6.0~7.5の範囲内である。好ましくは、本発明の媒体のネマチック相は、キラルドーパントなしで、少なくとも0°C以下~80°C以上、より好ましくは少なくとも-20°C以下~85°C以上、最も好ましくは少なくとも-20°C以下~100°C以上、特に少なくとも-30°C以下~85°C以上にわたる。液晶媒体は、好ましくは、比較の目的のために1.0μm以上~1.1μm以下の範囲内の光学的レタデーションdΔnを有するグーチおよびタリーによる第2次透過極小において動作するTNディスプレイにおいて、特徴付けられる。好ましくは、液晶媒体は、50~100、より好ましくは70~100、より好ましくは80~100、特には90~100の式I、II、III、IVおよびV、好ましくは、式I、II、IIIおよびIVの化合物を全体で含有する。より好ましくは、液晶媒体は、式I、II、III、IVおよびV、より好ましくは、式I、IIIおよびIV、または、式I、II、IIIおよびIVの化合物を含み、より好ましくは大部分がこれらより成り、より好ましくは本質的にこれらより成り、最も好ましくは完全にこれらより成る。本発明による媒体において、式Iの化合物は、好ましくは、混合物全体の1~35、より好ましくは2~30、より好ましくは5~25、最も好ましくは10~20の総濃度において使用される。本発明による媒体において、式IIおよびIIIの化合物は、好ましくは、混合物全体の30~70、より好ましくは35~65、より好ましくは40~60、最も好ましくは45~55の総濃度において共に使用される。本発明による媒体において、式IIの化合物は、好ましくは、混合物全体の0~45、より好ましくは0~40、最も好ましくは0~35の総濃度において使用される。本発明による媒体において、式IIIの化合物は、好ましくは、混合物全体の0~65、より好ましくは0~60、最も好ましくは0~55の総濃度において使用される。本発明による媒体において、式IVの化合物は、好ましくは、混合物全体の15~50、より好ましくは25~45、最も好ましくは30~40の総濃度において使用される。媒体において、式Vの化合物は、好ましくは、混合物全体の0~30、好ましくは0~25、最も好ましくは0~10の総濃度において使用される。本発明の好ましい実施形態において、式IIの化合物は、好ましくは、混合物全体の15~45、より好ましくは20~40、最も好ましくは25~35の総濃度において媒体中で使用される。本発明の好ましい実施形態において、式IIIの化合物は、好ましくは、混合物全体の5~35、より好ましくは10~30、最も好ましくは15~25の総濃度において媒体中で使用される。好ましくは、本発明による媒体は、媒体のコレステリックピッチを調節するためにキラルドーパントとして1種類以上のキラル化合物を更に含む。本発明による媒体におけるキラル化合物の総濃度は、好ましくは0.1~15、より好ましくは0.1~10、最も好ましくは0.1~3の範囲内である。任意成分として、本発明による媒体は、物理的特性を調節するために更なる液晶化合物を含むことができる。そのような化合物は専門家に既知である。本発明による媒体において、更なる液晶化合物の濃度は、好ましくは0~30、より好ましくは0.1~20、最も好ましくは1~15である。好ましくは、本発明による媒体は、-式I-2、および/または-式II-1、好ましくは、式CY-n-Om、および/または-式II-2、好ましくは、式CCP-n-mおよび/またはCCY-n-Om、および/または-式III-1、好ましくは、式PTY-n-Om、および/または-式III-2、好ましくは、式CPTY-n-Om、および/または-式IV-1、好ましくは、式CC-v-nおよび/またはCC-n-Om、および/または-式IV-3、好ましくは、式CP-n-Omおよび/またはCP-n-mの1種類以上の化合物を含む。本出願において、用語誘電的に正はΔεが3.0より大きい化合物または成分に使用され、誘電的に中性はΔεが-1.5以上3.0以下、誘電的に負はΔεが-1.5未満に使用される。Δεは、1kHzの周波数および20°Cにおいて決定される。それぞれの化合物の誘電異方性は、ネマチックホスト混合物中のそれぞれ個々の化合物の10溶液の結果より決定される。それぞれの化合物のホスト混合物中における溶解度が10未満の場合、得られる混合物が少なくとも化合物の特性を決定できるのに十分安定となるまで化合物の濃度を1/2ずつ下げていく。しかしながら、結果の有意性を可能な限り高く保つために、好ましくは少なくとも5に濃度を保つ。テスト混合物の容量は、ホメオトロピックおよびホモジニアス配向のセルの両方において決定される。両タイプのセルのセル間隙は、ほぼ20μmである。印加される電圧は1kHzの周波数、および、典型的には、0.5V~1.0Vの二乗平均平方根値の矩形波であるが、それぞれのテスト混合物の容量閾値よりも電圧が常に低くなるよう選択される。Δεはε∥-ε⊥と定義され、一方、εavはε∥2ε⊥/3である。ホスト混合物として、誘電的に正の化合物には混合物ZLI-4792が、誘電的に中性および誘電的に負の化合物には混合物ZLI-3086両者ともドイツ国メルク社製が、それぞれ使用される。化合物の誘電率は、注目する化合物を添加した際のホスト混合物のそれぞれの値における変化より決定される。その値を、興味ある化合物の濃度100に外挿する。20°Cの測定温度においてネマチック相を有する成分は、そのままで測定され、他の全ては化合物と同様に処理される。両方について他に明言しない限り、本出願における用語閾電圧は光学的閾値を言い、10相対的コントラストV10について与えられ、用語飽和電圧は光学的飽和を言い、90相対的コントラストV90について与えられる。フレデリクス閾値VFrとも呼ばれる容量的閾電圧V0は、明らかに述べる場合にのみ使用する。本出願で与えられるパラメータの範囲は、他に明言しない限り、全て限界値を含む。本出願を通して他に明言しない限り、全ての濃度は質量パーセントで与えられ、それぞれ混合物全体に関するものであり、全ての温度は摂氏度摂氏で与えられ、全ての温度差は摂氏度で与えられる。全ての物理的特性は、MerckLiquidCrystals、PhysicalPropertiesofLiquidCrystals、1997年11月、ドイツ国メルク社に従って決定されているか、決定され、他に明言しない限り、20°Cの温度において与えられる。光学異方性Δnは、589.3nmの波長で決定される。誘電異方性Δεは、1kHzの周波数で決定される。閾電圧のほかに他の全ての電気光学的特性も、ドイツ国メルク社で調製された試験セルによって決定された。Δεの決定のための試験セルは、ほぼ20μmのセル間隙を有していた。電極は、1.13cm2の面積および保護リングを有する円形ITO電極であった。配向層は、ホメオトロピック配向ε∥用には日本国JSRJapanSyntheticRubber:日本合成ゴム社製JALS2096-R1、また、平面ホモジニアス配向ε⊥用にはJSR製ポリイミドAL-1054であった。容量は、0.3Vrmsの電圧を有する正弦波を使用する周波数応答解析装置Solatron1260によって決定した。使用される試験セルは、グーチおよびタリーによる第1次透過極小に一致する光学的レタデーション有するために選択されるセル間隙以下、典型的には約0.45μm-1を有する。電気光学的測定において使用される光は、白色光であった。使用した装置構成は、ドイツ国カールスルーエ市AutronicMelchers社製の商業的に入手可能な機器であった。特性電圧は、垂直観察の下で決定した。閾値V10、中間灰色V50および飽和V90電圧は、それぞれ10、50および90相対コントラストで決定した。応答時間は、相対コントラストが0から90に変化する時間t90-t0について、即ち、遅延時間t10-t0を含む立ち上がり時間τonとして、相対コントラストが100から10に戻り変化する時間t100-t10について減衰時間τoffとして、および、全応答時間τtotal=τonτoffとして、それぞれ与えられる。本発明による液晶媒体は、通常の濃度において更なる添加剤を含有することができる。これらの更なる構成成分の総濃度は、全混合物を基礎として、0~10、好ましくは0.1~6の範囲内である。使用される個々の化合物の濃度は、それぞれ、好ましくは、0.1~3の範囲内である。本出願において、これらおよび同様の添加剤の濃度は、液晶媒体の液晶成分および化合物の濃度の値および範囲については考慮されない。また、このことは混合物において使用される二色性色素の濃度についても当てはまり、二色性色素は、ホスト混合物の化合物および成分の濃度をそれぞれ特定する場合には考慮されない。それぞれの添加剤の濃度は、常に、最終的にドープされた混合物に対して与えられる。本発明による液晶媒体は、複数種類の化合物、好ましくは3~30種類、より好ましくは4~20種類、非常に好ましくは4~16種類の化合物から成る。これらの化合物は、従来の様式において混合される。一般に、より少ない量で使用される化合物の所望の量を、より多い量で使用される化合物中に溶解する。より高濃度において使用される化合物の透明点より温度が高い場合、溶解工程の完了を特に容易に観察できる。しかしながら、他の従来法によって、例えば、化合物の同族または共晶混合物でもよいが、所謂プレミックスを使用して、または、例えば、それらの構成成分がそれら自身で使用可能な状態の混合物である所謂マルチボトル系を使用して媒体を調製することも可能である。これらの媒体は1種類より多いキラルドーパントを含んでもよい。媒体が2種類以上のキラルドーパントを含む場合、例えば、コレステリックピッチ従って、選択反射の波長の温度依存性を補償する既知の方法の1つにおいて、ドーパントを有益に選択できる。この場合、ホスト混合物によっては、同一の符号のらせん誘起力HTP:HelicalTwistingPowerを有するキラルドーパントのほかに、このパラメータが反対の符号であるキラルドーパントも使用できる。それぞれのホスト混合物において誘発されるキラルピッチの温度依存性が小さい単一のキラルドーパントを使用する本発明の実施形態がより好ましい。適切な添加剤を加えることにより、TN-、TN-AMD、ECB-AMD、VAN-AMD、IPSおよびOCBLCDなどのように液晶媒体をそのまま使用して、および特に、PDLC、NCAP、PNLCD、特にはASM-PALCDなどのように液晶媒体を複合系において使用して、全ての既知のタイプの液晶ディスプレイにおいて、液晶媒体が使用できるように本発明による液晶媒体を改変できる。液晶の融点TC,N、スメクチックSからネマチックN相への転移TS,Nおよび透明点TN,Iは、摂氏度で与えられる。本出願および特に以下の例において、液晶化合物の構造は、頭文字とも呼ばれる略号によって表される。略号の対応する構造への変換は、以下の3つの表A~Cに従い単純である。全ての基CnH2n1、CmH2m1およびClH2l1は、好ましくは、それぞれ、n、mおよびl個のC原子の直鎖状のアルキル基であり、全ての基CnH2n、CmH2mおよびClH2lは、好ましくは、それぞれ、CH2n、CH2mおよびCH2lであり、-CH=CH-は、好ましくは、それぞれ、トランス-Eビニレンである。表Aには環要素のために使用される記号が、表Bには結合基のための記号が、表Cには分子の左側または右側の末端基のための記号が列記されている。表Dには、それらのそれぞれのコードと共に例示分子構造が列記されている。式中、nおよびmはそれぞれ整数であり、3つの点...は、この表の他の記号のための余白を示す。好ましくは、本発明による液晶媒体は、式Iの化合物1種類または複数種類に加え、以下の表の式の化合物群より選択される1種類以上の化合物を含む。表Eには、本発明による液晶媒体において好ましく使用されるキラルドーパントを列記する。本発明の好ましい実施形態において、本発明による媒体は、表Eの化合物群より選択される1種類以上の化合物を含む。表Fには、本発明による液晶媒体において好ましく使用される安定剤を列記する。本発明の好ましい実施形態において、本発明による媒体は、表Fの化合物群より選択される1種類以上の化合物を含む。本発明による液晶媒体は、好ましくは、-表Dの化合物群より選択される4種類以上、好ましくは6種類以上の化合物、好ましくは、-表Dの式の群より選択される7種類以上、好ましくは8種類以上の化合物、好ましくは、3種類以上の異なる式の化合物を含む。以下に与えられる例は、本発明を一切制限することなく本発明を説明する。しかしながら、物理的特性および組成物は、いかなる特性が達成でき、それらをいかなる範囲で改変できるかを、専門家のために表示する。よって、特に、好ましくは達成できる種々の特性の組み合わせが、このように専門家のために十分に規定される。以下の表において与えられる組成物および特性で、液晶混合物が実現される。それらの光学的性能を含むそれらの物理的特性が調べられる。<例1>この混合物は、2周波数アドレスのTNセルにおける動作に非常に適している。また、高速スイッチ電気光学的装置における使用にも適している。アドレス電圧の電界の周波数を増加させると、混合物Aの誘電異方性は、その符号を変える。1kHzの周波数においてΔεは正であり、500kHzにおいて負である。このことは、以下の表である表2において示される。<例2>この混合物は、2周波数アドレスのTNセルにおける動作に非常に適している。また、高速スイッチ電気光学的装置における使用にも適している。<例3>この混合物は、2周波数アドレスのTNセルにおける動作に非常に適している。また、高速スイッチ電気光学的装置における使用にも適している。<例4>この混合物は、2周波数アドレスのTNセルにおける動作に非常に適している。また、高速スイッチ電気光学的装置における使用にも適している。<例5>この混合物は、2周波数アドレスのTNセルにおける動作に非常に適している。また、高速スイッチ電気光学的装置における使用にも適している。<例6>この混合物は、2周波数アドレスのTNセルにおける動作に非常に適している。また、高速スイッチ電気光学的装置における使用にも適している。"